КОМПОЗИЦИИ ФЕРРИТНОГО СПЛАВА

1. Композиция ферритного сплава, содержащая:
(i) примерно от 16 до 20 мас.% Cr, примерно от 7 до 11 мас.% Мо и остальное - Fe или
(ii) примерно от 10 до 14 мас.% Cr, примерно от 7 до 11 мас.% Мо или примерно от 10 до 20 мас.% W и остальное - Fe.
2. Композиция по п.1, где композиция содержит примерно от 16 до 20 мас.% Cr, примерно от 7 до 11 мас.% Mo и остальное - Fe.
3. Композиция по п.1, где композиция содержит примерно от 10 до 14 мас.% Cr, примерно от 7 до 11 мас.% Mo и остальное - Fe.
4. Композиция по п.1, где композиция содержит примерно от 10 до 14 мас.% Cr, примерно от 10 до 20 мас.% W и остальное - Fe
5. Композиция по п.1, дополнительно содержащая один или более редкоземельных элементов.
6. Композиция по п.5, где эти редкоземельные элементы присутствуют в композиция в общем количестве примерно от 0,01 до 0,5 мас.%.
7. Композиция по п.6, где этот редкоземельный элемент представляет собой один или более элементов, выбранных из группы, состоящей из: элемента группы лантанидов с 51 по 71, скандия, иттрия и их комбинаций.
8. Композиция по п.2, где эта композиция ферритного сплава содержит примерно 18 мас.% Cr, примерно 9 мас.% Mo, La и остальное - Fe.
9. Композиция по п.3, где эта композиция ферритного сплава содержит примерно 12 мас.% Cr, примерно 9 мас.% Mo, примерно 0,2 мас.% La и остальное - Fe.
10. Композиция по п.4, где эта композиция ферритного сплава содержит примерно 11 мас.% Cr, примерно 15 мас.% W, примерно 0,2 мас.% La и остальное - Fe.
-1
11. Композиция по п.2, где коэффициент теплового расширения составляет от примерно 9 до примерно 12 м.д./°C в температурном диапазоне от комнатной температуры до 1000°C.
12. Пластина межсоединения из ферритного сплава для снятия электрического тока с твердооксидного топливного элемента, содержащая:
(i) примерно от 16 до 20 мас.% Cr, примерно от 7 до 11 мас.% Мо и остальное - Fe или
(ii) (ii) примерно от 10 до 14 мас.% Cr, примерно от 7 до 11 мас.% Mo или примерно от 10 до 20 мас.% W и остальное - Fe.
13. Пористая подложка для твердооксидного топливного элемента, содержащая:
(iii) примерно от 16 до 20 мас.% Cr, примерно от 7 до 11 мас.% Мо и остальное - Fe или
(iv) (ii) примерно от 10 до 14 мас.% Cr, примерно от 7 до 11 мас.% Mo или примерно 10 до 20 мас.% W и остальное - Fe.